(57)【特許請求の範囲】
【請求項１】
少なくとも片方の表面にエチレン系共重合体からなる改質層を有するポリオレフィンフィルム上に、アクリル樹脂、ポリエステル樹脂、ＳＢＲ樹脂から選ばれる少なくとも一種のバインダー樹脂とオキサゾリン基変性樹脂とを成分として含むアンカー層が設けられた高透明易接着性フィルムであって、
前記エチレン系共重合体が、エチレン−（メタ）アクリル酸エステル−（メタ）アクリル酸共重合体、エチレン−（メタ）アクリル酸エステル−（メタ）アクリル酸塩共重合体、エチレン−（メタ）アクリル酸エステル−無水マレイン酸共重合体、エチレン−グリシジル（メタ）アクリル酸エステル共重合体から選ばれた少なくとも１種であり、
ポリオレフィン組成物を溶融押し出しして得たポリオレフィンシートを縦方向に延伸して縦延伸ポリオレフィンフィルムを形成した後に、前記エチレン系共重合体を含む塗料を塗布、乾燥して改質層を形成し、更に横方向に延伸を行った後、前記バインダー樹脂とオキサゾリン基変性樹脂を含む塗料を塗布、乾燥してアンカー層を形成したものであることを特徴とする高透明易接着性フィルム。
【請求項２】
前記エチレン系共重合体が、エチレン−（メタ）アクリル酸エステル−（メタ）アクリル酸塩共重合体である請求項１に記載の高透明易接着性フィルム。
【請求項３】
前記エチレン系共重合体中に顔料が含まれている請求項１又は２に記載の高透明易接着性フィルム。
【請求項４】
前記アンカー層中にオキサゾリン基変性樹脂が２重量％〜５０重量％含まれている請求項１〜３のいずれか１項に記載の高透明易接着性フィルム。
【請求項５】
前記アンカー層の塗工量が０．０５〜１ｇ／ｍ2である請求項１〜４のいずれか1項に記載の高透明易接着性フィルム。
【請求項６】
縦延伸ポリオレフィンフィルムの少なくとも一面にコロナ処理を施し、コロナ処理面上に、前記エチレン系共重合体を含む塗料を塗布、乾燥して改質層を形成し、更に横方向に延伸を行った後、コロナ処理を行い、コロナ処理面上に、前記バインダー樹脂とオキサゾリン基変性樹脂を含む塗料を塗布、乾燥してアンカー層を形成した請求項１〜５のいずれか1項に記載の高透明易接着性フィルム。
【請求項７】
前記ポリオレフィン組成物がポリプロピレンである請求項１〜６のいずれかに記載の高透明易接着性フィルム。
【請求項８】
前記ポリオレフィン組成物中に顔料が２０００ｐｐｍ以下かつ前記エチレン系共重合体中に顔料が０．１〜１０重量％含まれている請求項１〜７のいずれかに記載の高透明易接着性フィルム。
【請求項９】
前記アンカー層上に機能性付与層を形成した請求項１〜８のいずれか１項に記載の高透明易接着性フィルム。
【請求項１０】
前記機能性付与層が、前記アンカー層上にＵＶインク、グラビアインク、溶融熱転写インクで印刷した層のいずれか、あるいはインクジェット記録、感熱記録、溶融熱転写記録、昇華熱転転写記録適性を有する層のいずれかである請求項９に記載の高透明易接着性フィルム。
【発明の詳細な説明】
【発明の属する技術分野】
【０００１】
本発明は、高透明易接着性フィルムに関するものであり、さらに詳しく述べるならば、ポリプロピレンフィルムにおいて透明性に優れ、かつグラビア印刷、凸版印刷、オフセット印刷、フレキソ印刷等に優れた、あるいは、インクジェット等情報記録可能な塗布層の密着性に優れる高透明易接着性フィルムに関するものである。
【０００２】
【従来の技術】
ポリプロピレン、ポリプロピレン共重合体、またはこれらの混合物を主体とするポリプロピレンフィルムは、フィルムの有する優れた機械的強度や透明性等により広く包装用フィルムとして汎用されている。一方において、ガスバリヤ性、ヒートシール性、印刷性等の機能性を具備するために、ポリプロピレンフィルム表面上に設ける塗膜は、密着性が悪いことが知られている。これはポリプロピレンフィルムの接着性が不足することに起因する。この欠点を改善するため、塗膜とポリプロピレンフィルムの間に種々のアンカー層を設けることが提案されている。
特公昭４５−３２３６０号公報にはガスバリアー性を具備する目的で設ける塩化ビニリデン層の密着性向上のためポリエチレンイミンとグリシジル系エポキシ樹脂をアンカー層に用いることが開示されている。また、米国特許第３，０２３，１２６号明細書には、イソシアネートを成分として含むアンカー層を用いることが開示されている。
しかし、これらの方法では、ポリオレフィンフィルムに対する密着性が十分でないばかりか、アンカー層のみではＵＶインキ等で印刷することはできなかった。
【０００３】
【発明が解決しようとする課題】
本発明は、従来技術の欠点を解消し、アンカー層のみでグラビア印刷、凸版印刷、オフセット印刷、フレキソ印刷等に優れ、かつ、アンカー層上に形成する機能性のある層の塗膜密着性の良い透明な高透明易接着性フィルムの提供することにある。
【課題を解決するための手段】
【０００４】
本発明は以下の態様を含む。
（１）少なくとも片方の表面にエチレン系共重合体からなる改質層を有するポリオレフィンフィルム上に、アクリル樹脂、ポリエステル樹脂、ＳＢＲ樹脂から選ばれる少なくとも一種のバインダー樹脂とオキサゾリン基変性樹脂を成分として含むアンカー層が設けられた高透明易接着性フィルムであって、
前記エチレン系共重合体が、エチレン−（メタ）アクリル酸エステル−（メタ）アクリル酸共重合体、エチレン−（メタ）アクリル酸エステル−（メタ）アクリル酸塩共重合体、エチレン−（メタ）アクリル酸エステル−無水マレイン酸共重合体、エチレン−グリシジル（メタ）アクリル酸エステル共重合体から選ばれた少なくとも１種であり、
ポリオレフィン組成物を溶融押し出しして得たポリオレフィンシートを縦方向に延伸して縦延伸ポリオレフィンフィルムを形成した後に、前記エチレン系共重合体を含む塗料を塗布、乾燥して改質層を形成し、更に横方向に延伸を行った後、前記バインダー樹脂とオキサゾリン基変性樹脂を含む塗料を塗布、乾燥してアンカー層を形成したものであることを特徴とする高透明易接着性フィルム。
（２）前記エチレン系共重合体が、エチレン−（メタ）アクリル酸エステル−（メタ）アクリル酸塩共重合体である前項（１）に記載の高透明易接着性フィルム。
（３）前記エチレン系共重合体中に顔料が含まれている前項（１）又は（２）に記載の高透明易接着性フィルム。
（４）前記アンカー層中にオキサゾリン基変性樹脂が２重量％〜５０重量％含まれている前項（１）〜（３）のいずれか１項に記載の高透明易接着性フィルム。
【０００５】
（５）前記アンカー層の塗工量が０．０５〜１ｇ／ｍ2である前項（１）〜（４）のいずれか1項に記載の高透明易接着性フィルム。
（６）縦延伸ポリオレフィンフィルムの少なくとも一面にコロナ処理を施し、コロナ処理面上に、前記エチレン系共重合体を含む塗料を塗布、乾燥して改質層を形成し、更に横方向に延伸を行った後、コロナ処理を行い、コロナ処理面上に、前記バインダー樹脂とオキサゾリン基変性樹脂を含む塗料を塗布、乾燥してアンカー層を形成した前項（１）〜（５）のいずれか1項に記載の高透明易接着性フィルム。
【０００６】
（７）前記ポリオレフィン組成物がポリプロピレンである前項（１）〜（６）のいずれか1項に記載の高透明易接着性フィルム。
（８）前記ポリオレフィン組成物中に顔料が２０００ｐｐｍ以下かつ前記エチレン系共重合体中に顔料が０．１〜１０重量％含まれている前項（１）〜（７）のいずれか1項に記載の高透明易接着性フィルム。
【０００７】
（９）前記アンカー層上に機能性付与層を形成した前項（１）〜（８）のいずれか1項に記載の高透明易接着性フィルム。
（１０）前記機能性付与層が、前記アンカー層上にＵＶインク、グラビアインク、溶融熱転写インクで印刷した層の何れか、あるいはインクジェット記録、感熱記録、溶融熱転写記録、昇華熱転転写記録適性を有する層の何れかである前項（９）に記載の高透明易接着性フィルム。
【０００８】
本発明では、少なくとも片方の表面にエチレン系共重合体からなる改質層を有するポリオレフィンフィルムが用いられる。このポリオレフィンフィルムとしては、２軸延伸ポリオレフィンフィルムが好ましく用いられる。この２軸延伸ポリオレフィンフィルムは、ポリオレフィン組成物を常法に従って溶融押し出しし、これを先ず縦方向に延伸して縦方向一軸延伸フィルムとする。さらに、縦延伸ポリオレフィンフィルムを横方向に延伸する。横延伸後のフィルム厚さに特に制限はないが、１５〜１００μｍであることが好ましい。縦、横の延伸倍率は一般的に倍率２〜１０倍であることが好ましい。
【０００９】
本発明では、縦延伸と横延伸の間で少なくとも片方の表面上にエチレン系共重合体塗料を塗布、乾燥した層を形成し、ポリオレフィンフィルム表面を改質する。縦延伸前に塗布を行うと、ロール周速差を利用して縦延伸する際に塗布面がロールに触れるため、表面の改質が均一に行われず、アンカー層の密着が低下する。横延伸後に塗布を行うとポリオレフィン組成物とエチレン系共重合体との密着性が低下する。
本発明で使用するポリオレフィン組成物とは、例えば、ポリエチレン（密度は問わない）、ポリプロピレン、ポリブテン等を挙げることができる。より好ましくは、ポリプロピレンであることが好ましい。
【００１０】
ポリプロピレンとは、ポリプロピレンのホモポリマーは勿論のこと、エチレン、ブテン、４−メチルペンテンなどで代表されるα−オレフィン類、スチレンで代表される芳香族系オレフィン類、ブタジエンで代表されるジエン類等のプロピレンと共重合可能なモノマーと、プロピレンとのポリプロピレン共重合体、あるいはポリプロピレンやポリプロピレン共重合体と、これらのものと公知のブレンド物等を挙げることができ、ポリプロピレンフィルムとしての特性を失わないものであればよい。
前記ポリオレフィン組成物には、必要に応じて滑剤、帯電防止剤、酸化防止剤、紫外線吸収剤、顔料等が添加されている。
【００１１】
本発明のエチレン系共重合体とは、エチレン−（メタ）アクリル酸エステル−（メタ）アクリル酸共重合体およびエチレン−（メタ）アクリル酸エステル−（メタ）アクリル酸塩共重合体、エチレン−（メタ）アクリル酸エステル−無水マレイン酸共重合体、エチレン−グリシジル（メタ）アクリル酸エステル共重合体等から選ばれた少なくとも１種である。
【００１２】
エチレン系共重合体はランダム共重合体であることが好ましく、その成分の３０〜９０重量％がエチレンである事が好ましい。エチレン成分が３０重量％より少ないと、ポリオレフィン組成物との密着性が低下し、エチレン成分が９０重量％より多いと、アンカー層との密着性が低下する。また（メタ）アクリル酸塩の塩の種類としては、金属であれば如何なるものでも構わないが、例えば、ナトリウム、カリウム、カルシウム、リチウム、マグネシウム、バリウム等を挙げることができる。
【００１３】
エチレン共重合体は、既知の強制乳化法により水系塗料にする。エチレン系共重合体塗料中にはブロッキング防止のため顔料が添加される。エチレン系共重合体塗料を塗布する方法は、何等限定されることなく既知の方法を用いることができる。例えば、メイヤーバー方式、グラビア方式、マイクログラビア方式、ダイ方式、ブレード方式、マイクロロッド方式、エアナイフ方式、カーテン方式、スライド方式、ロール方式などを挙げることができるが、これらに限定されることはない。
【００１４】
本発明では横延伸後のエチレン系共重合体の塗工量が０．０１〜１ｇ／ｍ2である事が好ましい。塗工量が０．０１ｇ／ｍ2より少ないと均一な表面改質ができず、１ｇ／ｍ2より多い場合は高い透明性が得られない。
本発明の少なくとも片方の表面を改質したポリオレフィンフィルム中に含まれる顔料は、透明性を高めるため、ポリオレフィン組成物中は２０００ｐｐｍ（０．２重量％）以下、改質層であるエチレン共重合体中には０．１〜１０重量％であることがこの好ましい。より好ましくは、ポリオレフィン組成物中に３００ｐｐｍ以下、改質層であるエチレン共重合体中には０．５〜５重量％であることがこの好ましい。ポリオレフィン組成物中の顔料が２０００ｐｐｍより多い場合、またはエチレン共重合体中の顔料が１０重量％を越えた場合は、フイルムの透明度が悪い。エチレン共集合体中の顔料が０．１重量％以下の場合は、フイルムのブロッキング適性が不良となる。
本発明の顔料は特に限定されるものでなく、公知の無機顔料、有機顔料を使用することができる。例えば、無機顔料として、カオリン、シリカ、炭酸カルシウム、水酸化アルミニウム、タルク、ゼオライト、雲母粉、酸化チタン等を挙げることができる。有機顔料として、アクリル系、スチレン系、ポリオレフィン系またはこれらの共重合体等を挙げることができ、溶剤不溶性を持たせるため架橋させたものであっても構わない。
【００１５】
本発明では、少なくとも片方の表面を改質したポリオレフィンフィルム上にアンカー層を設ける。表面の改質がない場合には、アンカー層とポリオレフィンフィルムの密着性が低下する場合がある。アンカー層の形成は、片面であっても、両面であっても制限されるものではない。
【００１６】
本発明のアンカー層の主成分は、オキサゾリン基変性樹脂とバインダー樹脂からなる。
オキサゾリン基変性樹脂は、アンカー層中に２重量％〜５０重量％含有されていることが好ましく、より好ましくは５重量％〜２０重量％が好ましい。２重量％未満の場合は、アンカー層とポリオレフィンフィルムの密着性が不良となりやすくなる。５０重量％より多い場合は、アンカー層上に設ける機能性付与層とアンカー層との密着性が不良となりやすくなる。
【００１７】
オキサゾリン基変性樹脂とは、樹脂中にオキサゾリン基が存在するものであれば如何なるものでも構わない。例えば、アクリル樹脂、ポリエステル樹脂、ＳＢＲ樹脂、ポリオレフィン樹脂にオキザゾリン基をグラフト結合させたものなどを挙げることができる。アンカー層のバインダー樹脂としては、アクリル樹脂、ポリエステル樹脂、ＳＢＲ樹脂等から選ばれた少なくとも１種が用いられる。
【００１８】
本発明のアンカー層は、塗工量が０．０５ｇ／ｍ2〜１ｇ／ｍ2であることが好ましい。より好ましくは、０．１ｇ／ｍ2〜０．５ｇ／ｍ2であることが好ましい。０．０５ｇ／ｍ2より少ないと均一なアンカー層の形成が難しく、１ｇ／ｍ2より多い場合は、その上に設ける機能性付与層の密着性が低下する場合がある。
【００１９】
アンカー層には、ブロッキング防止のため、顔料を配合することができる。顔料は、アンカー層中５重量％以下であることが好ましい。５重量％より多い場合には、高透明易接着性フィルムの透明性が低下する。
【００２０】
本発明では、前記の通り作製された高透明な高透明易接着易性フィルムのアンカー層上に目的に応じて機能性付与層を設けることができる。
機能性を付与する層であれば本発明では何ら限定されるものでなく透明、不透明は問わない。例えば、ＵＶインク、グラビアインク、溶融熱転写インク等のインクで印刷し、機能として文字、画像等をフイルム上に形成しても良い。
【００２１】
また例えば、機能性として感熱記録を付与した層、ロイコ染料、顕色剤、増感剤等からなる感熱記録層を設けて感熱記録体として良い。感熱記録層は、公知の技術を使用でき、アンダーコート層、オーバーコート層を設ける事は何ら制限されるものではない。このような機能性付与層として、更に挙げるならば、例えば、インクジェット記録、溶融熱転写記録、昇華熱転写記録、静電記録、感圧記録、ＰＰＣ記録、磁気記録適性等を有する層、印刷インク受理層を挙げることができる。
本発明では、如何なる工程（縦延伸後、横延伸後、アンカー層塗工前後、機能性付与層塗工前後、印刷前後）であっても、必要に応じて適宜何かでも、コロナ処理、火炎処理を行うことができる。
本発明では、公知の技術により得られた高透明易接着性フィルムをオーバーラミ処理すること、または得られた高透明易接着性フィルムを表面紙とし、粘着剤層、剥離シートを積層した粘着シートに加工する等の２次加工処理を行うことは何ら差し支えない。また如何なる２次加工処理も本発明ではこれらに限定されることはない。
【００２２】
【実施例】
以下に本発明を実施例によって、さらに具体的に説明するが、もちろん本発明の範囲はこれらに限定されるものではない。各実施例中、「％」は「重量％」を示す。
実施例１
１３５℃のテトラリン中で測定した顔料（ゼオライト）が３００ｐｐｍ含まれる［η］２.４、沸騰ｎ-ペンタン抽出残分アイソタクイチックインデックス９７％のポリプロピレンを、口径５０ｍｍφの押出機に供給し、２９０℃でＴダイから押し出し、４０℃で冷却、厚さ１６００μｍ、巾２７０ｍｍの未延伸シートを作成する。これを縦方向に５倍延伸して、この縦延伸フィルムの片面をスパークギャップ方式でコロナ処理（巴工業社製コロナ処理機、処理電力＝１.２ＫＷ）し、この面の濡れ張力４０ｄｙｎｅ／ｃｍの縦延伸ポリプロピレンフィルムを得た。
得られたフィルムのエチレン系共重合体の水系分散液を主成分とする改質層１（濃度１５％）をグラビア方式にて塗工、乾燥し、次いで横方向に８倍延伸した。横延伸後に高透明易接着層側（印刷面）にコロナ処理を行い濡れ張力を４６ｄｙｎｅ／ｃｍとした。最終的なフイルム厚さは４０μｍであった。また、横延伸後の改質層の塗工量は０．１ｇ／ｍ2であった。
作製された表面を改質したポリプロピレンフィルム上に、アンカー層の成分がアンカー層１で示される塗料（濃度６％、溶媒：水／ＩＰＡ）を塗工量０．３ｇ／ｍ2になるように塗布、乾燥して高透明易接着性フィルムを得た。
【００２３】
［改質層１］
エチレン−アクリル酸−無水マレイン酸共重合体            ９９．５重量％
（商品名：セポルジョンＭ２２０Ｅ、住友精化社製）
シリカ（商品名：サイリシア３１０、富士シリシア社製）    ０．５重量％
[アンカー層１]
【００２４】
オキザゾリン基変性樹脂                                      ２重量％
（商品名ポリメントＷＳ−５００、日本触媒社製）
アクリル樹脂（商品名：ＡＣ−２２３５、ロームアンドハ−ス）９８重量％
得られた高透明易接着性フィルムをＪＩＳ−Ｋ−７１０５に従ってヘーズを測定し、フイルムの透明性を評価した。
【００２５】
得られた高透明易接着性フィルムを５ｃｍ角に切り、１０枚重ね合わせ５kgの重りを載せ、４０℃７０％ＲＨの環境で２４時間放置しブロッキングの有無を調べた。
得られた高透明易接着性フィルムにセロテープ（王子化工社製）を貼り付け、はがすことにより密着性を調べた。
得られた高透明易接着性フィルム上に、ＵＶフレキソインク（白Ａ[Ｔ＆Ｋ  ＴＯＫＡ社製]）が厚さ１０μになるように印刷し、インキ密着性をセロテープ（王子化工社製）を貼り付け、はがすことによりの密着性を調べた。
【００２６】
得られた高透明易接着性フィルム上に、グラビアインク（ＧＮＣ  ＳＴ３９藍 [大日本インキ化学工業社製]）を希釈液（ＧＮ−５０２［大日本インキ化学工業社製］）をグラビアメッシュ２００線で印刷し、インキ密着性をセロテープ（王子化工社製）を貼り付け、はがすことにより密着性を調べた。
得られた高透明易接着性フィルム上に、ＫＭＰ−８１０４（ＫＳシステムズ社製）で溶融熱転写印字し、印字部の密着性をセロテープ（王子化工社製）を貼り付け、はがすことにより密着性を調べた。
得られた高透明易接着性フィルム上に、下記組成のインクジェット記録層、感熱記録層、溶融熱転写記録層、昇華熱転写記録層をそれぞれ設け各記録紙とし、各塗膜密着性をセロテープ（王子化工社製）を貼り付け、はがすことにより密着性を調べた。
各結果は、表１に示す。
【００２７】
［インクジェット記録層］塗料濃度１５％、塗工量１５ｇ／ｍ2
ＰＶＡ（商品名：ＰＶＡ１１７、クラレ社製）              ２０重量％
シリカ（サイリシア３１０、富士シリシア社製）            ８０重量％
【００２８】
［感熱記録層］塗料濃度４０％、塗工量７ｇ／ｍ2
ロイコ染料（商品名：Ｓ２０５、保土谷化学社製）          １０重量％
顕色剤（ビスフェノ−ルＡ）                              ２０重量％
増感剤（商品名：ＨＳ３５２０、大日本インキ化学工業社製）２０重量％
ワックス（商品名Ｚ−７−３０、中京油脂社製）              ５重量％
顔料（商品名：ブリリアント１５、白石工業社製）          ３０重量％
ＳＢＲ（商品名：０６１９、日本合成ゴム社製）              ５重量％
【００２９】
[溶融熱転写記録層]塗料濃度３０％、塗工量１５ｇ／ｍ2
顔料（商品名：ブリリアント１５、白石工業社製）          ８３重量％
ＰＶＡ（商品名：ＰＶＡ１１７、クラレ社製）              １５重量％
ＳＢＲ（商品名：０６１９、日本合成社製）                  ２重量％
【００３０】
[昇華熱転写記録層]塗料濃度２５％、塗工量８ｇ／ｍ2
ポリエステル（商品名：バイロン２００、東洋紡社製）        ９４重量％
シリコーンオイル（商品名：ＫＦ３９３、信越シリコン社製）    ２重量％
イソシアネート（商品名：タケネートＤ−１４０Ｎ、武田薬品社製）４重量％
【００３１】
実施例２
ポリプロピレン中の顔料（シリカ）を２０００ｐｐｍとし、改質層を改質層２（濃度１２％）に変更し、アンカー層をアンカー層２（濃度１％）とし塗工量を０．０７ｇ／ｍ2と変更する以外、実施例１と同様な実験を行った。結果を表１に示す。
[改質層２］
エチレン−（メタ）アクリル酸エステルー（メタ）アクリル酸共重合体
（商品名：セポルジョンＶ４１１Ｐ、住友精化社製）      ９９．５重量％
シリカ（商品名：サイリシア３１０、富士シリシア社製）      ０．５重量％
[アンカー層２]
オキザゾリン基変性樹脂                                      ２５重量％
（商品名エポクロスＷＳ−５００、日本触媒社製）
ＳＢＲ樹脂（商品名：０８５０、日本合成ゴム社製）            ７５重量％
【００３２】
実施例３
ポリプロピレン中の顔料を０ｐｐｍとし、改質層を改質層３（濃度１５％）、アンカー層をアンカー層３（濃度３％）、塗工量０．９ｇ／ｍ2と変更する以外、実施例１と同様な実験を行った。結果を表１に示す。
[改質層３］
エチレン−（メタ）アクリル酸エステル―（メタ）アクリル酸塩共重合体
（商品名：ケミパールＳ６５０、三井化学社製）              ９５重量％
シリカ（商品名：サイリシア３１０、富士シリシア社製）          ５重量％
[アンカー層３]
オキザゾリン基変性樹脂                                      ４５重量％
（商品名エポクロスＫ−１０３０Ｅ、日本触媒社製）
ポリエステル樹脂（商品名：Ａ５１５Ｇ、高松油脂社製）        ５２重量％
プラスチック顔料                                              ３重量％
（商品名：エポスターＭＡ１００１、日本触媒社製）
【００３３】
実施例４
ポリプロピレン中の顔料（シリカ）を２５０ｐｐｍとし、改質層を改質層４（濃度１３％）、アンカー層をアンカー層４（濃度２％）、塗工量０．１ｇ／ｍ2と変更する以外、実施例１と同様な実験を行った。結果を表１に示す。
[改質層４］
エチレン−グリシジル（メタ）アクリル酸エステル共重合体
（商品名：セポルジョンＧ１１８、住友精化社製）            ９８重量％
シリカ（商品名：サイリシア３１０、富士シリシア社製）          ２重量％
[アンカー層４]
オキザゾリン基変性樹脂                                      １０重量％
（商品名エポクロスＷＳ−５００、日本触媒社製）
ポリエステル樹脂（商品名：Ａ５１５Ｇ、高松油脂社製）        ９０重量％
【００３４】
比較例１
ポリプロピレン中の顔料（ゼオライト）を１００００ｐｐｍとし、改質層を設けない以外、実施例１と同様な実験を行った。結果を表１に示す。
比較例２
ポリプロピレン中の顔料（ゼオライト）を２５０ｐｐｍとし、改質層を改質層５（濃度１３％）、アンカー層（濃度２％）をアンカー層４、塗工量０．１ｇ／ｍ2と変更する以外、実施例１と同様な実験を行った。結果を表１に示す。
【００３５】
［改質層５］
エチレン−アクリル酸−無水マレイン酸共重合体              １００重量％
（商品名：セポルジョンＭ２２０Ｅ、住友精化社製）
[アンカー層５]
アクリル樹脂（商品名：ＡＣ−２２３５ロームアンドハ−ス社製）１００重量％
【００３６】
以上実施例１〜４、比較例１，２の結果を表１に示す。
【００３７】
【表１】
0003785882.tif 000002
【００３８】
【発明の効果】
本発明は、従来技術の欠点を解消し、アンカー層のみでグラビア印刷、凸版印刷、オフセット印刷、フレキソ印刷等に優れ、かつ、アンカー層上に形成する機能性のある層の塗膜密着性の良い透明な高透明易接着性フィルムの提供することができた。